【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
ＳｉＯ２           ６５〜７５重量％、
Ｎａ２Ｏ           １０〜２０重量％、
ＣａＯ              ５〜１５重量％、
ＭｇＯ              ０〜５重量％、
Ａｌ２Ｏ３             ０〜５重量％、
Ｋ２Ｏ               ０〜５重量％
を含有する基礎部分と、
Ｆｅ２Ｏ３（全鉄）    ０．７〜０．９重量％、
ＦｅＯ               ０．２〜０．３重量％、及び
ＣｏＯ               １〜５ｐｐｍ
ＴｉＯ２              ０．１〜１．５重量％
を含有する主要着色剤と
を含有する青緑色ガラス組成物であって、ガラスが、４９０ｎｍ〜４９５ｎｍの範囲の主波長と、３％〜１１％の範囲の刺激純度と、６ｍｍの厚さで７０％未満の範囲の可視光透過率とによって特徴付けられている、上記ガラス組成物。
【請求項２】
ガラスが、本質的にＳｅを含有していない、請求項１に記載のガラス組成物。
【請求項３】
全鉄が０．７重量％〜０．８５重量％の範囲にある、請求項１に記載のガラス組成物。
【請求項４】
全鉄が０．７３重量％〜０．８１重量％の範囲にある、請求項１に記載のガラス組成物。
【請求項５】
ＦｅＯが０．２１重量％〜０．３重量％の範囲にある、請求項１に記載のガラス組成物。
【請求項６】
ＦｅＯが０．２３重量％〜０．２８重量％の範囲にある、請求項１に記載のガラス組成物。
【請求項７】
ＣｏＯが１ｐｐｍ〜４ｐｐｍの範囲にある、請求項１に記載のガラス組成物。
【請求項８】
主波長が４９０ｎｍ〜４９３ｎｍの範囲にある、請求項１に記載のガラス組成物。
【請求項９】
刺激純度が５％〜１０％の範囲にある、請求項１に記載のガラス組成物。
【請求項１０】
刺激純度が７．５％〜１０％の範囲にある、請求項１に記載のガラス組成物。
【請求項１１】
Ｓｅを２ｐｐｍ以下、含有している、請求項１に記載のガラス組成物。
【請求項１２】
Ｓｅを１ｐｐｍ以下、含有している、請求項１に記載のガラス組成物。
【請求項１３】
Ｃｒ２Ｏ３を２００ｐｐｍ未満、更に含有している、請求項１に記載のガラス組成物。
【請求項１４】
Ｃｒ２Ｏ３を２０ｐｐｍ〜１００ｐｐｍの範囲で更に含有している、請求項１に記載のガラス組成物。
【請求項１５】
Ｃｒ２Ｏ３を２０ｐｐｍ〜５０ｐｐｍの範囲で更に含有している、請求項１に記載のガラス組成物。
【請求項１６】
ＴｉＯ２を０．２重量％〜１重量％の範囲で更に含有している、請求項１に記載のガラス組成物。
【請求項１７】
ＳＯ３を０．１８重量％以下、更に含有している、請求項１に記載のガラス組成物。
【請求項１８】
ガラスが、６ｍｍの厚さで６４％〜７０％の範囲の可視光透過率を有している、請求項１に記載のガラス組成物。
【請求項１９】
ガラスが、６ｍｍの厚さで６４％〜６８％の範囲の可視光透過率を有している、請求項１に記載のガラス組成物。
【請求項２０】
ガラスが、６ｍｍの厚さで３０％〜４０％の範囲の全太陽エネルギー透過率（ＴＳＥＴ）を有している、請求項１に記載のガラス組成物。
【請求項２１】
ガラスが、６ｍｍの厚さで３３％〜３７％の範囲の全太陽エネルギー透過率（ＴＳＥＴ）を有している、請求項１に記載のガラス組成物。
【請求項２２】
ガラスが、６ｍｍの厚さで０．５〜０．７の範囲の遮光係数を有している、請求項１に記載のガラス組成物。
【請求項２３】
ガラスが、６ｍｍの厚さで０．５７〜０．６の範囲の遮光係数を有している、請求項１に記載のガラス組成物。
【請求項２４】
ガラスが、３．３ｍｍの厚さで２５％より大きい紫外線透過率（ＩＳＯＵＶ）値を有している、請求項１に記載のガラス組成物。
【請求項２５】
ガラスが、３．３ｍｍの厚さで２７％以上の紫外線透過率（ＩＳＯＵＶ）値を有している、請求項１に記載のガラス組成物。
【請求項２６】
ガラスが、３．３ｍｍの厚さで３０％以上の紫外線透過率（ＩＳＯＵＶ）値を有している、請求項１に記載のガラス組成物。
【請求項２７】
ガラスが、３．３ｍｍの厚さで２５％より大きく３１％までの範囲の紫外線透過率（ＩＳＯＵＶ）値を有している、請求項１に記載のガラス組成物。
【請求項２８】
ガラスが、６ｍｍの厚さで１５％〜２５％の範囲の紫外線透過率（ＩＳＯＵＶ）値を有している、請求項１に記載のガラス組成物。
【請求項２９】
ガラスが、６ｍｍの厚さで１７％〜２１％の範囲の紫外線透過率（ＩＳＯＵＶ）値を有している、請求項１に記載のガラス組成物。
【請求項３０】
ガラスが、０．２〜０．４の範囲の酸化還元比を有している、請求項１に記載のガラス組成物。
【請求項３１】
ガラスが、０．２９〜０．３７の範囲の酸化還元比を有している、請求項１に記載のガラス組成物。
【請求項３２】
ＳｉＯ２           ６５〜７５重量％、
Ｎａ２Ｏ           １０〜２０重量％、
ＣａＯ               ５〜１５重量％、
ＭｇＯ               ０〜５重量％、
Ａｌ２Ｏ３             ０〜５重量％、
Ｋ２Ｏ                ０〜５重量％
を含有する基礎部分と、
Ｆｅ２Ｏ３（全鉄）     ０．７〜０．８５重量％、
ＦｅＯ                ０．２〜０．３重量％、及び
ＣｏＯ                ０〜５ｐｐｍ
を含有する着色剤部分と
を含有する青緑色ガラス組成物であって、ガラスが本質的にＳｅを含有せず；しかも、該ガラスが、４９０ｎｍ〜４９３ｎｍの範囲の主波長と、７％〜１０％の範囲の刺激純度とによって特徴付けられている、上記ガラス組成物。
【請求項３３】
全鉄が０．７３重量％〜０．８１重量％の範囲にある、請求項３２に記載のガラス組成物。
【請求項３４】
ＦｅＯが０．２１重量％〜０．３重量％の範囲にある、請求項３２に記載のガラス組成物。
【請求項３５】
Ｓｅが１ｐｐｍ未満である、請求項３２に記載のガラス組成物。
【請求項３６】
Ｃｒ２Ｏ３を２００ｐｐｍ未満、更に含有している、請求項３２に記載のガラス組成物。
【請求項３７】
Ｃｒ２Ｏ３が０ｐｐｍ〜２０ｐｐｍの範囲である、請求項３５に記載のガラス組成物。
【請求項３８】
ガラスが、ＴｉＯ２を０．２重量％〜１．５重量％の範囲で更に含有している、請求項３２に記載のガラス組成物。
【請求項３９】
ＳＯ３を０．１８重量％以下、更に含有している、請求項３２に記載のガラス組成物。
【請求項４０】
ガラスが、６ｍｍの厚さで６４％〜６８％の範囲の可視光透過率を有している、請求項３２に記載のガラス組成物。
【請求項４１】
ガラスが、６ｍｍの厚さで３０％〜４０％の範囲の全太陽エネルギー透過率を有している、請求項３２に記載のガラス組成物。
【請求項４２】
ガラスが、３．３ｍｍの厚さで２５％より大きい紫外線透過率値を有している、請求項３２に記載のガラス組成物。
【請求項４３】
ガラスが、０．２〜０．４の範囲の酸化還元比を有している、請求項３２に記載のガラス組成物。
【請求項４４】
ＳｉＯ２           ６５〜７５重量％、
Ｎａ２Ｏ           １０〜２０重量％、
ＣａＯ              ５〜１５重量％、
ＭｇＯ              ０〜５重量％、
Ａｌ２Ｏ３            ０〜５重量％、
Ｋ２Ｏ               ０〜５重量％
ＳＯ３               ０〜０．１８重量％、
を含有する基礎部分と、
Ｆｅ２Ｏ３（全鉄）    ０．７〜０．８５重量％、
ＦｅＯ               ０．２〜０．３重量％、
ＣｏＯ               ０〜５ｐｐｍ、
Ｃｒ２Ｏ３            ０〜２００ｐｐｍ、及び
ＴｉＯ２              ０〜１重量％
を含有する着色剤部分と
を含有する青緑色ガラス組成物であって、ガラスが本質的にＳｅを含有せず；しかも、該ガラスが、４９０ｎｍ〜４９３ｎｍの範囲の主波長と、７％〜１０％の範囲の刺激純度とによって特徴付けられており；しかも、該ガラスが、３．３ｍｍの厚さで２５％以上の紫外線透過率（ＩＳＯＵＶ）値によって特徴付けられている、上記ガラス組成物。
【請求項４５】
Ｓｅが０．５ｐｐｍ未満である、請求項４４に記載のガラス組成物。
【請求項４６】
ガラスが、６ｍｍの厚さで６４％〜７０％の範囲の可視光透過率を有している、請求項４４に記載のガラス組成物。
【請求項４７】
ガラスが第１の表面と第２の表面とを有し、第２の表面は、スズ又はスズ酸化物がその中に埋め込まれている、請求項４４に記載のガラス組成物。
【請求項４８】
ガラスが、１ｍｍ〜１２ｍｍの厚さを有している、請求項４７に記載のガラス組成物。
【請求項４９】
請求項４４に記載の組成物から造られているフロートガラス。
【請求項５０】
ＳｉＯ２           ６５〜７５重量％、
Ｎａ２Ｏ           １０〜２０重量％、
ＣａＯ              ５〜１５重量％、
ＭｇＯ              ０〜５重量％、
Ａｌ２Ｏ３            ０〜５重量％、
Ｋ２Ｏ               ０〜５重量％
を含有する基礎部分と、
Ｆｅ２Ｏ３（全鉄）    ０．７〜０．９重量％、
ＦｅＯ               ０．２〜０．３重量％、
ＣｏＯ               １〜５ｐｐｍ、及び
ＴｉＯ２              １．０〜１．５重量％（１．０重量％を除く）
から本質的になる主要着色剤と
を含有する青緑色ガラス組成物であって、ガラスが、４９０ｎｍ〜４９５ｎｍの範囲の主波長と、７％〜１０％の範囲の刺激純度及び３．３ｍｍの厚さで２５％以上の紫外線透過率（ＩＳＯＵＶ）値とによって特徴付けられている、上記ガラス組成物。